(57)【要約】【課題】壁材に画像を投影する画像投影システム及びこのシステムにおいて投影された画像が見えやすい壁面を形成することができる壁材を提供する。【解決手段】壁材１は、基材１０と、基材１０の表面に形成された塗膜２０と、を備える。塗膜２０は、基材１０上に形成された模様層２１と、模様層２１の表面に形成されたクリア層２２とを有する。６０度光沢値が１．５以上２．０以下である。塗膜２０の表面に画像が投影された状態において画像が視認可能となる一方、塗膜２０の表面に前記画像が投影されていない状態において模様層２１がクリア層２２を通して視認可能となる。【選択図】図３
2019029840.tif 000002
【特許請求の範囲】
【請求項１】
表面に模様が形成された壁材と、該壁材に画像を投影する投影機と、を備え、
前記表面に前記画像が投影された状態において前記画像が視認可能となる一方、前記表面に画像が投影されていない状態において前記模様が視認可能となる
ことを特徴とする画像投影システム。
【請求項２】
前記画像投影システムにおいて用いられる前記壁材であって、
基材と、該基材の表面に形成された塗膜と、を備え、
前記塗膜は、前記基材上に形成された模様層と、該模様層の表面に形成されたクリア層とを有し、６０度光沢値が１．５以上２．０以下であり、
前記塗膜の表面に前記画像が投影された状態において前記画像が視認可能となる一方、前記塗膜の表面に前記画像が投影されていない状態において前記模様層が前記クリア層を通して視認可能となる
ことを特徴とする壁材。
【請求項３】
請求項２に記載の壁材において、
前記クリア層は、クリア塗料と該クリア塗料に添加されたビーズとを有して形成され、
前記クリア塗料で形成された塗膜厚みが４０μｍ以上５０μｍ以下であり、
前記ビーズは、平均粒径が異なる複数種類のビーズを含み、該平均粒径が２０μｍ以上１００μｍ以下である
ことを特徴とする壁材。
【請求項４】
請求項３に記載の壁材において、
前記ビーズは、色彩の異なる複数種類のビーズを含み、少なくとも黒色のビーズを含む
ことを特徴とする壁材。
【請求項５】
請求項２乃至４のいずれか一項に記載の壁材において、
前記基材の表面は、凹凸を有し、該凹凸の高低差が３ｍｍ以上６ｍｍ以下である
ことを特徴とする壁材。
【発明の詳細な説明】
【技術分野】
【０００１】
本発明は、壁材に画像を投影する画像投影システム及び該画像投影システムに用いられる壁材に関する。詳しくは、建物の外壁、内壁、間仕切り壁などを形成するための壁材に画像を投影する画像投影システム及びこれに用いられる壁材に関する。
【背景技術】
【０００２】
従来、建物の壁面に画像（映像も含む）を投影するプロジェクションマッピングが行われている（例えば、特許文献１参照）。
【先行技術文献】
【特許文献】
【０００３】
【特許文献１】特開２０１６−１５２５８６号公報
【発明の概要】
【発明が解決しようとする課題】
【０００４】
しかし、従来の建物は、プロジェクションマッピングが行われることを考慮せずに、壁面を構成しているため、投影された画像が見えにくい場合があった。
【０００５】
本発明は上記の点に鑑みてなされたものであり、壁材に画像を投影する画像投影システム及びこのシステムにおいて投影された画像が見えやすい壁面を形成することができる壁材を提供することを目的とする。
【課題を解決するための手段】
【０００６】
本発明に係る一態様の画像投影システムは、
表面に模様が形成された壁材と、該壁材に画像を投影する投影機と、を備え、
前記表面に前記画像が投影された状態において前記画像が視認可能となる一方、前記表面に画像が投影されていない状態において前記模様が視認可能となる
ことを特徴とする。
【０００７】
本発明に係る一態様の壁材は、
前記画像投影システムにおいて用いられる前記壁材であって、
基材と、該基材の表面に形成された塗膜と、を備え、
前記塗膜は、前記基材上に形成された模様層と、該模様層の表面に形成されたクリア層とを有し、６０度光沢値が１．５以上２．０以下であり、
前記塗膜の表面に前記画像が投影された状態において前記画像が視認可能となる一方、前記塗膜の表面に前記画像が投影されていない状態において前記模様層が前記クリア層を通して視認可能となることを特徴とする。
【０００８】
本発明にあっては、
前記クリア層は、クリア塗料と該クリア塗料に添加されたビーズとを有して形成され、
前記クリア塗料で形成された塗膜厚みが４０μｍ以上５０μｍ以下であり、
前記ビーズは、平均粒径が異なる複数種類のビーズを含み、該平均粒径が２０μｍ以上１００μｍ以下である
ことが好ましい。
【０００９】
本発明にあっては、
前記ビーズは、色彩の異なる複数種類のビーズを含み、少なくとも黒色のビーズを含む
ことが好ましい。
【００１０】
本発明にあっては、
前記基材の表面は、凹凸を有し、該凹凸の高低差が３ｍｍ以上６ｍｍ以下である
ことが好ましい。
【発明の効果】
【００１１】
本発明では、塗膜が基材上に形成された模様層と、模様層の表面に形成されたクリア層とを有し、６０度光沢値が１．５以上２．０以下であるため、投影された画像が見えやすい壁面を形成することができる。
【図面の簡単な説明】
【００１２】
【図１】図１は、本発明に係る画像投影システムの一実施形態を示す概略図である。
【図２】図２は、本発明に係る壁材の一実施形態を示す正面図である。図２Ａは、画像が投影されていない状態の正面図である。図２Ｂは、画像が投影された状態の正面図である。
【図３】図３Ａは、本発明に係る壁材の一実施形態を示す概略の断面図である。図３Ｂは、本発明に係る壁材の他の一実施形態を示す概略の断面図である。
【発明を実施するための形態】
【００１３】
以下、本発明を実施するための形態を説明する。
【００１４】
［画像投影システムＳ］
本実施形態の画像投影システムＳは、例えばショッピングモールのテナント等の屋内で適用されるものであり、図１に示すように、屋内の垂直な壁下地１００に設置された壁材１と、該壁材１の表面に静止画像または動画像等の画像を投影する投影機（プロジェクタ）Ｐと、を備えている。上記壁材１の表面には、凹凸等の三次元形状および塗膜等によって例えば石目調の形状及び模様が施されている。一方、上記投影機Ｐは、投影光を上記壁材１の表面に斜め上方から照射するように、天井２００に吊り下げて固定されている。
【００１５】
そして、図２Ａに示すように、投影機Ｐによって画像を投影していない状態においては、壁材１の表面には、模様（図２Ａでは、点が一様に分布する模様）が視認可能となっている一方、図２Ｂに示すように、投影機Ｐによって画像が投影されている状態においては、壁材１の表面には、上記投影機Ｐから投影される画像が視認可能となっている。
【００１６】
［壁材１］
本実施形態の壁材１は、基材１０と、基材１０の表面に形成された塗膜２０とを備えている。塗膜２０は、基材１０上に形成された模様層２１と、模様層２１の表面に形成されたクリア層２２とを有している。
【００１７】
そして、塗膜２０は、６０度光沢値（６０度光沢度）が１．５以上２．０以下であり、このため、塗膜２０に照射された光が拡散されやすくなって反射を抑えることができ、投影された画像が見えやすくなる。
【００１８】
また塗膜２０の表面に画像が投影された状態においては、その投影された画像が視認可能となる。このため、塗膜２０の表面に投影された画像により、画像の投影前後で異なる意匠表現が可能となる。一方、塗膜２０の表面に画像が投影されていない状態においては、模様層２１がクリア層２２を通して視認可能となる。このため、画像が投影されていない通常の状態では、模様層２１により意匠表現がされた壁面を形成することができる。
【００１９】
［基材１０］
基材１０は板状に形成されているが、形状は特に限定されず、壁材として使用可能な形状に形成可能である。基材１０の表面（塗膜２０が形成される表面）は多数の凹凸を有する凹凸面に形成することができる。これにより、基材１０の表面がフラットな場合に比べて、壁材１に多彩な表面テクスチャーを形成することができ、意匠性を高めることができるとともに、壁材１に照射される光が基材１０の表面で拡散しやすくなって、低光沢性が得やすくなる。上記凹凸の程度は特に限定されないが、意匠性の高い表面テクスチャーや低光沢性を得るためには、凹凸の高低差の少ない微細な凹凸であることが好ましく、例えば、凹凸はその高低差（最も凹んだ凹部と最も突出した凸部との高さの差）が３ｍｍ以上６ｍｍ以下にすることができる。
【００２０】
基材１０は、セメント硬化物からなる窯業系基材であるが、その材質は特に限定されず、木質系基材、金属系基材、プラスチック系基材などであってもよい。上記のように、基材１０の表面に凹凸を形成する場合は、凹凸が形成しやすい窯業系基材であることが好ましい。
【００２１】
［塗膜２０］
塗膜２０は基材１０の表面に形成されている。塗膜２０は基材１０の表面全面にわたって形成することができるが、基材１０の表面の一部に設けてもよい。塗膜２０は模様層２１とクリア層２２とを有している。また塗膜２０は必要に応じてシーラー層２３と保護層２４とを有している。
【００２２】
シーラー層２３は基材１０の表面に直接形成される塗膜であって、基材１０の表面の目止めを行ったり、基材１０の表面の隠蔽性を得たりするものである。
【００２３】
模様層２１はシーラー層２３の表面に形成される塗膜であるが、シーラー層２３が無い場合は、基材１０の表面に形成される塗膜である。模様層２１は壁材１の意匠性を向上させるために設けられるものであり、各種の色、柄、模様を有している。模様層２１は、図１Ａに示すように、受理層２１１とインク層２１２とで形成される。この場合、受理層２１１がシーラー層２３の表面（シーラー層２３が無い場合は基材１０の表面）に形成され、受理層２１１の表面にインクジェット印刷によりインク層２１２が形成される。また模様層２１は、図１Ｂに示すように、エナメル層で形成される。この場合、シーラー層２３の表面（シーラー層２３が無い場合は基材１０の表面）にエナメル塗料が塗布された後、乾燥硬化することにより模様層２１が形成される。
【００２４】
クリア層２２は模様層２１の表面に形成される塗膜である。クリア層２２は主に塗膜２０の光沢度を調整するために設けられている。クリア層２２は透明な場合に限らず、模様層２１が視認可能な程度に透明であればよい。特に、塗膜２０に画像（映像を含む）が投影されていない場合は、模様層２１がクリア層２１を通して視認可能となるように、クリア層２１は透明に形成される。塗膜２０に画像が投影されている場合でも、クリア層２１を通して視認可能となるように、クリア層２１は透明に形成されてもよく、この場合は、投影された画像と模様層２１とが混在して視認可能となる。また塗膜２０に画像が投影されている場合には、模様層２１が視認不可能か、若干、視認可能な程度になるように、クリア層２１は透明に形成されてもよい。
【００２５】
クリア層２２は透明性を有し、かつ塗膜２０の光沢度を調整するために、各種の形態で形成可能である。例えば、クリア層２２はクリア塗料の硬化物からなるクリア塗膜２２１と、クリア塗膜２２１に含有される複数のビーズ２２２とを備えて形成される。そして、クリア塗料の種類、クリア塗膜２２１の厚み、ビーズ２２２の粒径、含有量、色彩などを調整することによって、塗膜２０の光沢度を所望の範囲とすることができる。
【００２６】
例えば、クリア塗膜２２１の厚みが４０μｍ以上５０μｍ以下であり、平均粒径が異なる複数種類のビーズ２２２ａ、２２２ｂ、２２２ｃを含有してクリア層２２を形成することが可能である。これにより、平均粒径の大きいビーズ２２２ａはクリア塗膜２２１の表面から突出しやすくなり、平均粒径が中位のビーズ２２２ｂから平均粒径が小さいビーズ２２２ｃになるに従って、クリア塗膜２２１の表面から突出しにくくなる。このため、クリア層２２の表面に微細な凹凸が形成されて、クリア層２２が光を拡散しやすくなる。この結果、塗膜２０が低光沢となるように調整することが可能である。ここで、平均粒径は、例えば、レーザ回折式粒度分布測定装置を用いて測定されるメディアン径（Ｄ５０）を採用することができる。クリア塗膜２２１の厚みが４０μｍ以上５０μｍ以下である場合、塗膜２０の光沢度を調整するためには、平均粒径が２０μｍ以上１００μｍ以下の範囲において、平均粒径が異なる複数種類のビーズを使用することが好ましい。
【００２７】
またビーズ２２２としては、色彩の異なる複数種類のビーズ２２２ｄ、２２２ｅを使用し、そのうち、少なくとも一つのビーズ２２２ｄは黒色であることが好ましい。これにより、黒色のビーズ２２２ｄは他の色のビーズ２２２ｅに比べて、光の反射を低減することができ、クリア層２２における黒色のビーズ２２２ｄの含有量を調整することにより、塗膜２０が低光沢となるように調整することが可能である。
【００２８】
保護層２４はクリア層２２の表面に形成される塗膜である。保護層２４は、模様層２１とクリア層２２を保護するために設けられるものであって、耐候性や防汚性の高い機能性塗膜で形成されている。この保護層２４により、塗膜２０の経年劣化を低減することができる。保護層２４は、例えば、光触媒を含む無機系塗料の硬化物で形成可能である。
【００２９】
そして、上記のように形成される塗膜２０は、６０度光沢値が１．５以上２．０以下である。これにより、塗膜２０に照射された光が拡散しやすくなり、低光沢で艶の少ない塗膜２０が形成される。６０度光沢値が１．５未満であると光沢が小さすぎて、画像が投影されていないときの壁材１の外観が低下するおそれがあり、６０度光沢値が２．０を超えると光沢が大きすぎて、画像が投影されたときに画像が鮮明に見えにくくなるおそれがある。
【００３０】
［本実施形態の特徴］
壁材１は、その複数枚を縦横に並設することにより、建物の外壁等の壁を形成することができる。この壁の塗膜２０が形成された壁面は、プロジェクションマッピングを行うのに適している。すなわち、プロジェクターなどの投影機から塗膜２０が形成された壁面に画像が投影されると、塗膜２０の６０度光沢値が１．５以上２．０以下であるため、塗膜２０に照射された光が反射しにくくて拡散しやすくなり、画像が鮮明に見えやすい。また画像が投影されているときに、クリア層２２を通して模様層２１が視認可能である場合は、投影された画像と模様層２１とが同時に視認されることになって、意匠性を向上させることが可能となる。もちろん、画像が投影されているときに、模様層２１が視認不可能であってもよく、この場合では投影された画像で壁面の意匠性を向上させることができる。一方、画像が投影されていないときに、クリア層２２を通して模様層２１が視認可能であるため、通常の壁面の外観を呈することになる。
【００３１】
壁材１の柄に合わせて画像を製作する為には、壁材１の柄に合わせた投影技術が必要であるため、専用の画像作会社の協力が必要となる場合がある。この場合、プロジェクシュンマッピング（イベント）の実績があることや柄位置決めの独自技術を保持している、等の理由でプロジェクションマッピング専用映像製作会社を選定することができる。また壁材１に投影機により画像を投影し、非住宅分野（店舗など）の看板の役割を行う。この場合、壁材１の柄に合わせた画像を投影し、動きのある動画で注目させることができる。
【００３２】
本実施形態においては、壁材１への画像の投影前と投影後では、まったく違う意匠表現を創出することができ、例えば、投影の最後に店舗であれば店のロゴやネームを入れる事も可能となる。このように壁材１とマッピング技術の組み合わせで、新しいサイネージを作り出すことができる。また、壁材１が柄商品であれば、柄に合わせて画像を組み合わせる事により、より立体感、流動感が感じ出される。このような用途は、主に店舗やレストランで採用できる。また、壁材が柄商品でなくフラットな基材である場合、素材感を重点に静かな動画を投影し癒しの演出も可能となる。このような用途は、主に医療・福祉施設の待合室に採用される。
【００３３】
本実施形態に係る壁材１は、以下の特徴を有する。
【００３４】
すなわち、壁材１は、基材１０と、基材１０の表面に形成された塗膜２０と、を備える。塗膜２０は、基材１０上に形成された模様層２１と、模様層２１の表面に形成されたクリア層２２とを有し、６０度光沢値が１．５以上２．０以下である。塗膜２０の表面に画像が投影された状態において画像が視認可能となる一方、塗膜２０の表面に画像が投影されていない状態において模様層２１がクリア層２２を通して視認可能となる。
【００３５】
この場合、塗膜２０に照射された光が反射しにくくて拡散しやすくなり、投影された画像が鮮明に見えやすい。また画像が投影されているときに、投影された画像で壁面の意匠性を向上させることができる。また画像が投影されていないときに、クリア層２２を通して模様層２１が視認可能であるため、通常の壁面の外観を呈することになる。
【００３６】
本実施形態にあっては、クリア層２２は、クリア塗料と該クリア塗料に添加されたビーズ２２２とを有して形成される。クリア塗料で形成された塗膜厚みが４０μｍ以上５０μｍ以下である。ビーズ２２２は、平均粒径が異なる複数種類のビーズ２２２を含み、該平均粒径が２０μｍ以上１００μｍ以下である。
【００３７】
この場合、クリア塗料の種類や平均粒径が異なる複数種類のビーズ２２２の配合割合を調整することにより、６０度光沢値が１．５以上２．０以下である塗膜２０を形成しやすい。
【００３８】
本実施形態にあっては、ビーズ２２２は、色彩の異なる複数種類のビーズを含み、少なくとも黒色のビーズを含む。
【００３９】
この場合、黒色のビーズの配合割合を増減することにより、６０度光沢値が１．５以上２．０以下である塗膜２０を形成しやすい。
【００４０】
本実施形態にあっては、基材１０の表面は、凹凸を有し、該凹凸の高低差が３ｍｍ以上６ｍｍ以下であることが好ましい。
【００４１】
この場合、壁材１に照射される光が基材１０の表面で拡散しやすくなって、低光沢性が得やすくなる。
【００４２】
なお、本実施形態では、画像投影システムＳを屋内で適用した例で説明したが、これに限定されず、例えば屋外で適用してもよい。
【実施例】
【００４３】
以下、本発明を実施例によって具体的に説明する。
【００４４】
（実施例）
基材の表面に複数の塗膜を設けて壁材を形成した。
【００４５】
セメントを主成分とする窯業系の基材の表面にシーラー層を形成し、シーラー層の表面にエナメル塗料からなる模様層を形成した。模様層の厚みは３０〜４０μｍとした。模様層の表面にクリア塗膜とビーズからなるクリア層を形成した。クリア塗膜の厚みは４０〜５０μｍとした。ビーズとしては、平均粒径が１００μｍのものと、平均粒径が８０μｍのものと、平均粒径が６０μｍのものとを使用した。また平均粒径が１００μｍのビーズの一部は黒色のビーズとした。クリア層の表面には保護層を形成した。保護層は酸化チタンを光触媒として含む無機系塗料で形成した。
【００４６】
このような壁材の塗膜の６０度光沢値は１．８であった。また塗膜の表面に画像が投影された状態においては画像が鮮明に視認可能であったが、塗膜の表面に画像が投影されていない状態においては、模様層がクリア層を通して鮮明に視認可能であった。
【００４７】
（比較例１）
実施例１において、平均粒径が１００μｍのビーズの使用量を増やし、平均粒径が６０μｍのビーズの使用量を減らして、種類の異なるビーズの使用割合を変えて壁材を形成した。その他の構成は実施例１と同様であった。
【００４８】
このような壁材の塗膜の６０度光沢値は１．４であった。この場合、塗膜の表面に画像が投影されていない状態においては、模様層がクリア層を通してやや不鮮明に視認された。
【００４９】
（比較例２）
実施例１において、平均粒径が１００μｍのビーズの使用量を減らし、平均粒径が６０μｍのビーズの使用量を増やして、種類の異なるビーズの使用割合を変えて壁材を形成した。その他の構成は実施例１と同様であった。
【００５０】
このような壁材の塗膜の６０度光沢値は２．１であった。この場合、塗膜の表面に画像が投影された状態において、画像がやや不鮮明に視認された。
【符号の説明】
【００５１】
１  壁材
１０  基材
２０  塗膜
２１  模様層
２２  クリア層
２２２  ビーズ
Ｐ  投影機
【図１】
2019029840.tif 000003
【図２】
2019029840.tif 000004
【図３】
2019029840.tif 000005